(57)【要約】【課題】  充分な耐食性、耐衝撃性を備えた均一で緻密な皮膜陽極酸化皮膜を形成したアルミニウムまたはアルミニウム合金部材を得る。【解決手段】  アルミニウムまたはアルミニウム合金１２の表面に形成した陽極酸化皮膜１１であって、該陽極酸化皮膜１１のセル１４がアルミニウムまたはアルミニウム合金１２の表面に対してランダムな方向に成長し、配向性を持たない陽極酸化皮膜。【選択図】        図１
2006083467.tif 000002
【特許請求の範囲】
【請求項１】
アルミニウムまたはアルミニウム合金の表面に形成した陽極酸化皮膜であって、該陽極酸化皮膜のセルがアルミニウムまたはアルミニウム合金の表面に対してランダムな方向に成長し、配向性を持たない陽極酸化皮膜。
【請求項２】
前記アルミニウムまたはアルミニウム合金に不純物及び／または添加物が含有され、前記陽極酸化皮膜において、前記セルが、ランダムな方向に微細に枝分かれした状態で、不純物及び／または添加物の周囲を包囲している請求項１に記載の陽極酸化皮膜。
【請求項３】
前記アルミニウムまたはアルミニウム合金に不純物及び／または添加物が含有され、前記陽極酸化皮膜において、前記セルが球又は楕円形状を形造り、そのセルが寄り集まってぶどうの房状に形成した構造である請求項１に記載の陽極酸化皮膜。
【請求項４】
前記添加物が、シリコンである請求項２または３に記載の陽極酸化皮膜。
【請求項５】
請求項１〜４のいずれかに記載の陽極酸化皮膜を、アルミニウムまたはアルミニウム合金の表面に形成してなるアルミニウムまたはアルミニウム合金部材。
【請求項６】
処理浴中に浸漬したアルミニウムまたはアルミニウム合金からなる処理部品に電圧を印加することによるアルミニウムまたはアルミニウム合金の陽極酸化処理方法であって、
処理部品に、プラス電圧を印加する工程と、
電荷を除去する工程と
を繰り返し、
１回のプラス電圧印加の通電時間が２５μｓ〜１００μｓである陽極酸化処理方法。
【請求項７】
前記プラス電圧印加の通電時間が、２５μｓ〜５０μｓである請求項６に記載の方法。
【請求項８】
前記プラス電圧印加の通電時間が、３０μｓ〜３５μｓである請求項７に記載の方法。
【請求項９】
処理浴中に浸漬したアルミニウムまたはアルミニウム合金からなる処理部品に電圧を印加することによるアルミニウムまたはアルミニウム合金の陽極酸化処理方法であって、
交流成分を有する電源を用い、５ｋＨｚ〜２０ｋＨｚの周波数で処理する陽極酸化処理方法。
【請求項１０】
前記周波数が１０ｋＨｚ〜２０ｋＨｚである請求項９に記載の方法。
【請求項１１】
前記周波数が１４ｋＨｚ〜１６ｋＨｚである請求項１０に記載の方法。
【請求項１２】
請求項５〜１０に記載のいずれかの陽極酸化処理方法により形成された陽極酸化皮膜を有するアルミニウムまたはアルミニウム合金部材。
【発明の詳細な説明】
【技術分野】
【０００１】
本発明はアルミニウムまたはアルミニウム合金の表面に施した陽極酸化（アルマイト）皮膜およびかかる皮膜を得るための陽極酸化処理方法に関する。本発明は、特には、耐食性に優れ、均一な膜厚を有する陽極酸化皮膜およびかかる皮膜を得るための陽極酸化処理方法に関する。
【背景技術】
【０００２】
従来から、アルミニウムまたはアルミニウム合金表面に陽極酸化皮膜を施した部材は腐食条件下で用いられる自動車部品等の用途において用いられている。しかし、船外機などの高い耐食性を必要とするアルミニウム部品では、陽極酸化（アルマイト）処理を行った後、陽極酸化皮膜のハニカム状のセルに生ずる孔から母材への錆の侵食を防ぐため、防錆処理を必要としていた。
【０００３】
例えば、特許文献１では耐食性の向上を目的として、陽極酸化処理後に封孔処理を行う方法が記載されている。特に、図１５に示す装置を用いた従来の直流による陽極酸化処理では、陽極酸化皮膜においてセルが直線的に成長するため、セルに生ずる孔も直線的になりやすく、錆の原因となる水分の孔への浸入が起こりやすい。それを防ぐためには、前述の封孔処理のような防錆処理が必要である。
【０００４】
また、エンジンのピストンの第１リングの溝などに耐摩耗性向上を目的とした陽極酸化処理を行う場合、ピストン等に使用されるアルミニウムまたはアルミニウム合金は、シリコンの含有量が多く（８質量％以上３０質量％以下）、偏析しているため、均一に陽極酸化皮膜を成長させることが困難であり、皮膜厚さのばらつきも大きくなる。また、シリコンに限らず、不純物及び／または添加物を含む場合、不純物及び／または添加物周辺では陽極酸化皮膜の成長が阻害される傾向がある。これは陽極酸化皮膜のハニカム状のセルが一方向（母材表面に対して垂直方向）へ成長するため、シリコン等の不純物及び／または添加物の析出が多い箇所では、不純物及び／または添加物により陽極酸化皮膜の成長が阻害され、陽極酸化皮膜の生成がしにくくなるためである。
【０００５】
この問題点を解決する方法として、例えば特許文献２には、ＴＩＧ溶接装置を使用して高密度エネルギー熱線で表面付近に析出しているＳｉ粒子を再溶融することで微細化ないし希釈した上で、陽極酸化処理を行い、これにより平滑な表面の陽極酸化（アルマイト）を得る方法が記載されている。しかし、この方法では陽極酸化処理工程以外に再溶融工程が必要であり、熱歪等の問題がある。
【０００６】
特許文献３には、シリコンの皮膜成長阻害により凸凹に成長した陽極酸化皮膜をローラー・バニッシング加工で機械的に押し潰して平滑表面を得る方法が記載されている。しかし、この方法では陽極酸化処理工程以外にローラー・バニッシング工程が必要であり、ピストンのリング溝部等の細部、ローラー・バニッシングによる破損の可能性がある場所には適用が困難であった。
【０００７】
特許文献４には、リン酸、フッ化物水溶液中で陽極酸化処理し、平滑な表面を得た後、熱硬化樹脂を微細孔に含浸させる方法が記載されている。しかし、この方法では陽極酸化処理工程以外に二つもの工程が必要である。
【０００８】
一方、陽極酸化皮膜中にシリコンを含有させることにより、陽極酸化皮膜の耐衝撃性を向上させることができることが知られている。しかし、従来技術においては、シリコンの周りでは陽極酸化皮膜の成長が阻害されるため、母材中のシリコンを包括し陽極酸化皮膜を生成させることは困難であった。
【０００９】
この問題点を解決する目的の従来技術として、特許文献５では、陽極酸化処理前に強アルカリ性溶液にて洗浄することで表面のアルミニウムを溶かし、シリコンを露出させ、露出量は回りの陽極酸化（アルミニウム）が酸化によって膨張する高さに合わせることで平滑な表面を得る方法が記載されている。しかし、この方法では、陽極酸化処理工程以外に強アルカリ洗浄工程が必要である。
【００１０】
特許文献６では、電子ビーム等を使用してエネルギー・ビーム熱線で表面付近に析出しているＳｉ粒子を再溶融することで微細化かつ均一分散化した上で、陽極酸化処理を行う方法を開示している。これによりシリコンを取込みながら陽極酸化皮膜を形成することができるが、陽極酸化処理工程以外に再溶融工程が必要であり、熱歪等の問題がある。
【００１１】
さらに、船外機などの陽極酸化（アルミニウム）部品の防錆処理として陽極酸化処理を実施する場合は、高い防錆効果を得るため、比較的、膜厚の厚い陽極酸化皮膜を形成する必要があり、所望する厚さの皮膜を得るには、処理時間が長くかかり、陽極酸化処理時間の時間短縮は困難であった。
また、耐磨耗性向上を目的とした陽極酸化処理を行う場合、皮膜硬さを硬くする必要がある。皮膜を硬くする方法として、例えば非特許文献１には、陽極酸化処理を低温（０℃程度）で行う硬質皮膜法が紹介されている。しかし、この方法では、皮膜成長が進まない、大掛かりな冷却設備が必要となるなどの問題があった。
【特許文献１】特公平７−１０３４７９号公報
【特許文献２】特開平５−１７８９９号公報
【特許文献３】特開平１０−２３７６９３号公報
【特許文献４】特開２００１−２７１７０４号公報
【特許文献５】特開２００２−８９３６１号公報
【特許文献６】実開平６−１４６２０号公報
【非特許文献１】佐藤敏彦著，「アルマイト理論」，カロス出版株式会社，昭和５５年１月，第２７項
【発明の開示】
【発明が解決しようとする課題】
【００１２】
本発明は、耐食性に優れ、不純物及び／または添加物（シリコン等）の析出が多いアルミニウムまたはアルミニウム合金を母材とする場合においても膜厚が均一で緻密な皮膜を有し、耐衝撃性の高い陽極酸化皮膜を提供することを目的とする。また、これらの特性を備えた陽極酸化皮膜を、従来技術に比べて簡易で短い処理時間で形成する陽極酸化処理方法を提供することを目的とする。さらに、本発明は１０℃（５〜１５℃）の陽極酸化処理でも硬質皮膜法による０℃の陽極酸化処理と同等のＨＶ４００程度の硬さを有する耐衝撃性の高い陽極酸化皮膜を提供することを目的とする。
【課題を解決するための手段】
【００１３】
本発明は、一局面によれば、アルミニウムまたはアルミニウム合金の表面に形成した陽極酸化皮膜であって、該陽極酸化皮膜のセルがアルミニウムまたはアルミニウム合金の表面に対してランダムな方向に成長し、配向性を持たない陽極酸化皮膜である。
このようなセルを有する皮膜により腐食の原因となる水などが母材に到達する時間を遅らせることができ、セルの孔を介しての母材に対する腐食を防ぐ効果を高めることが可能となる。
【００１４】
前記アルミニウムまたはアルミニウム合金に不純物及び／または添加物が含有され、前記陽極酸化皮膜において、前記セルが、ランダムな方向に微細に枝分かれした状態で、不純物及び／または添加物の周囲を包囲していることが好ましい。
ここで、「不純物及び／または添加物」とは、不純物または添加物、あるいはそれらの両方を意味する。
不純物及び／または添加物により陽極酸化皮膜の成長が阻害されることなく、不純物及び／または添加物の析出が多いアルミニウムまたはアルミニウム合金母材表面の不純物及び／または添加物上部にもアルマイト皮膜を形成させることが可能となり、アルミニウムまたはアルミニウム合金母材の表面にほぼ均等に陽極酸化皮膜を形成させることができる。
本発明は、一局面によれば、アルミニウムまたはアルミニウム合金の表面に形成した陽極酸化皮膜であって、該陽極酸化皮膜の前記セルが球又は楕円形状を形造り、そのセルが寄り集まってぶどうの房状に形成した構造であることが好ましい。
このようなセルを有する皮膜により、セルの壁に対するセルが内包する孔の体積の割合が低くなり、硬質皮膜法のような０℃程度までの冷却を行わなくても、１０℃（５〜１５℃）の陽極酸化処理でも硬さを確保することが可能となる。
【００１５】
前記添加物が、シリコンであることが好ましい。
このとき、上記皮膜の特性により、陽極酸化皮膜から析出シリコンが脱落することを防止し、アルミニウムまたはアルミニウム合金母材に含まれる析出シリコンが陽極酸化皮膜中にしっかりと包括されている。そして、シリコンの性質により耐衝撃性の高い陽極酸化皮膜を得ることが可能になる。
【００１６】
本発明は、別の局面によれば、上記陽極酸化皮膜をアルミニウムまたはアルミニウム合金の表面に形成してなるアルミニウムまたはアルミニウム合金部材である。
【００１７】
本発明は、別の局面によれば、処理浴中に浸漬したアルミニウムまたはアルミニウム合金からなる処理部品に電圧を印加することによるアルミニウムまたはアルミニウム合金の陽極酸化処理方法であって、処理部品に、プラス電圧を印加する工程と、電荷を除去する工程とを繰り返し、１回のプラス電圧印加の通電時間が２５μｓ〜１００μｓである陽極酸化処理方法である。電荷を除去する工程は、処理電源の極を短絡、もしくは極を反転させてマイナス電圧を印加することにより行うことができる。
かかる方法によれば、耐食性および耐衝撃性に優れた陽極酸化皮膜を容易に得ることができる。
【００１８】
前記プラス電圧印加の通電時間が、２５μｓ〜５０μｓであることが好ましく、３０μｓ〜３５μｓであることがさらに好ましい。かかる周波数で処理することにより、より短い処理時間で、より膜厚のばらつきの少ない陽極酸化皮膜を形成することができる。
【００１９】
本発明は、また、処理浴中に浸漬したアルミニウムまたはアルミニウム合金からなる処理部品に電圧を印加することによるアルミニウムまたはアルミニウム合金の陽極酸化処理方法であって、交流成分を有する電源を用い、５ｋＨｚ〜２０ｋＨｚの周波数で処理する陽極酸化処理方法である。
かかる方法によれば、耐食性および耐衝撃性に優れた陽極酸化皮膜を容易に得ることができる。
【００２０】
前記周波数が１０ｋＨｚ〜２０ｋＨｚであることが好ましく、１４ｋＨｚ〜１６ｋＨｚであることがさらに好ましい。
かかる周波数で処理することにより、より短い処理時間で、より膜厚のばらつきの少ない陽極酸化皮膜を形成することができる。
【００２１】
また、本発明は、陽極酸化皮膜が形成されたアルミニウムまたはアルミニウム合金部材であって、上記いずれかの陽極酸化処理方法により製造されたものである。
【発明の効果】
【００２２】
本発明により得られた陽極酸化皮膜は、封孔処理を施したものと同程度かそれ以上に耐食性に優れ、高腐食性条件下で用いるのに有効である。また、好ましくは、耐衝撃性の高い陽極酸化皮膜を得ることができる。また本発明の陽極酸化処理方法によれば、そのような特性を有する陽極酸化皮膜を容易、かつ低コストで製造することができるため、工業的に非常に有用である。
【発明を実施するための最良の形態】
【００２３】
以下に、本発明を、陽極酸化皮膜の構造的な特徴、陽極酸化処理方法、陽極酸化皮膜形成のメカニズムにより特定して説明する。図面において、同じ部材には同じ符号を付して表した。
【００２４】
［陽極酸化皮膜の特徴］
図１に、本発明の一実施形態に係る陽極酸化皮膜の断面を模式的に表す。図示する陽極酸化皮膜１１には複数のセル１４が形成されている。そして、各セル１４は、アルミニウムまたはアルミニウム合金母材１２の表面に対してランダムな方向に成長しており、配向性を持たない。アルミニウムまたはアルミニウム合金母材１２とその表面に形成された陽極酸化皮膜１１とは、アルミニウムまたはアルミニウム合金部材１０を構成する。
【００２５】
母材となるアルミニウムまたはアルミニウム合金１２としては、アルミニウムダイカスト材、アルミニウム鋳物材、アルミニウム展伸材等を用いることができる。具体的には、純アルミニウムが挙げられる。図示する陽極酸化皮膜１１は、このようなアルミニウム母材１２に、後述する陽極酸化処理方法を適用することで得られるものである。
【００２６】
図２（Ａ）に、本実施形態に係る陽極酸化皮膜のセルの断面写真を示す。また、図１６（Ａ）に、従来技術である直流電解法により得られた陽極酸化皮膜のセルの断面写真を示す。図２（Ａ）中、セルの配向を矢印で表した。本実施形態による陽極酸化皮膜は、セルが微細に折れ曲がった方向に変化して、母材の表面に対してランダムな方向にセルが成長している。つまり、セルの配向性が無いことを特徴とする。これに対し、図１６（Ａ）に示す従来の陽極酸化皮膜では、セルが、母材の表面に垂直な方向に揃った配向性を有するものである。
また、図２（Ｂ）に、本実施形態に係る陽極酸化皮膜の破断面におけるセルの外観の写真を示す。また、図１６（Ｂ）に、従来技術である直流電解法により得られた陽極酸化皮膜の表面の写真を示す。本実施形態による陽極酸化皮膜は、セルがセル径の２倍に満たない高さで球又は楕円形状をほぼ連続的に形造り、そのセルが寄り集まってぶどうの房状に形成した構造である。したがって、セルの壁に対するセルが内包する孔の体積の割合が低くなる。これに対し、図１６（Ｂ）に示す従来の陽極酸化皮膜では、セルが連続した筒状に形成され、セルの壁に対するセルが内包する孔の体積の割合が高くなる。なお、図１では、過度に複雑になるのを避けるため、セルが球又は楕円形状をしている点を省略して記載している。
【００２７】
本実施形態に係る陽極酸化皮膜１１によれば、セルの成長方向が従来の様に直線ではなく、微細に折れ曲がっているため、方向が変わる箇所（折れ曲がりが生じる箇所）において、浸入してきた水に対する抵抗が生じ、母材にまで水が進行するのを防ぐことができる。また、各セルの孔の深さを、陽極酸化皮膜の厚さ以上の深さとすることができ、母材にまで水が進行する時間を遅らせることができる。従来技術による陽極酸化皮膜では、セルの孔の深さは、陽極酸化皮膜の厚さ以下にしかならないが、本実施形態の陽極酸化皮膜のセルはランダムな方向、つまり母材の表面に対して斜めに成長するためである。さらに、各セルの孔がランダムな方向を向くことから、一方向の圧力により、腐食の原因となる水などが一度に多くの孔に浸入することも防止できる。以上の特徴は、腐食の原因となる水などが母材に到達する時間を遅らせることができ、セルの孔により、母材に対する腐食を防ぐ効果を高めることが可能となる。
【００２８】
そして、本実施形態に係る陽極酸化皮膜は、封孔処理などの防錆処理を行わなくても高い耐食性を備える。従って、耐食性を要する陽極酸化皮膜を得るために、従来の陽極酸化、封孔処理、塗装の工程の内、封孔処理を省略することができ、工数の削減が可能となる。
また、セルの壁に対するセルが内包する孔の体積の割合を低くすることができるため、硬質皮膜法のような０℃程度までの冷却を行わなくても、１０℃（５〜１５℃）の陽極酸化処理でも硬さを確保することが可能となる。
【００２９】
図３（Ｃ）に、本発明の別の実施形態に係る陽極酸化皮膜の断面を表す概念図を示す。本実施形態による陽極酸化皮膜１１は、不純物及び／または添加物１３を含むアルミニウムまたはアルミニウム合金母材１２ａに、配向性のないセル１４が形成されている。各セル１４は、アルミニウムまたはアルミニウム合金母材１２ａに対しランダムな方向に成長している。また、ハニカム状のセル１４は、不純物及び／または添加物１３の周囲をランダムな方向に微細に枝分かれした状態で包囲している。アルミニウムまたはアルミニウム合金母材１２ａとその表面に形成された陽極酸化皮膜１１とは、アルミニウムまたはアルミニウム合金部材１０ａを構成している。なお、不純物及び／または添加物とは、アルミニウム、またはアルミニウム合金母材に含まれるアルミニウム以外の元素をいう。
【００３０】
ここで、本実施形態によるアルミニウムまたはアルミニウム合金の母材１２ａとしては、不純物及び／または添加物１３を含むアルミニウムダイカスト材、アルミニウム鋳物材、アルミニウム展伸材等が挙げられる。本実施形態では、不純物及び／または添加物１３の具体例として、特に母材の耐衝撃性を高めることができる添加物であるシリコンを挙げて説明するが、その他に不純物及び／または添加物１３としては、銅、マグネシウム、亜鉛、鉄、マンガン、ニッケル、チタン、すず等が挙げられる。また、不純物及び／または添加物の含有量が、８質量％以上３０質量％以下のものが好ましく用いられる。このような不純物及び／または添加物を含む母材の具体例としては、ＡＣ４、ＡＣ８、ＡＣ９等のＡＣ材、ＡＤＣ１０〜１４等のＡＤＣ材、Ａ６０６１等の展伸材が挙げられる。
【００３１】
本実施形態による陽極酸化皮膜では、図３（Ａ）に示すように、不純物及び／または添加物１３周辺において、一方向の成長長さが短く、細かく枝分かれしたハニカム状のセル１４が存在する。陽極酸化皮膜１１が成長する過程で、陽極酸化皮膜１１の成長の阻害となる不純物及び／または添加物１３が存在しても、析出した不純物及び／または添加物１３を回避し、包囲しながら陽極酸化皮膜１１のセルが成長している。この状態を図３（Ｂ）に示す。したがって、不純物及び／または添加物１３により陽極酸化皮膜１１の成長が阻害されることがない。不純物及び／または添加物１３の析出が多い（例えば、８％以上３０％以下）アルミニウムまたはアルミニウム合金母材１２表面の不純物及び／または添加物１３上部にも陽極酸化皮膜１１を形成することが可能となり、図３（Ｃ）に示すように、アルミニウムまたはアルミニウム合金母材１２ａの表面にほぼ均等に陽極酸化皮膜１１が形成されている。
【００３２】
これに対して、不純物及び／または添加物１３を含むアルミニウムまたはアルミニウム合金母材１２ａを従来の直流電解法で処理した陽極酸化皮膜２１では、母材面に対して垂直な方向に侵食しながら成長したセルが存在する。アルミニウムまたはアルミニウム合金母材中１２に不純物及び／または添加物１３が多く析出している場合、図４（Ａ）に示すように、表面近くの不純物及び／または添加物１３周辺は陽極酸化皮膜２１が成長しない。陽極酸化皮膜２１の成長が進むと、図４（Ｂ）に示すように、不純物及び／または添加物１３が析出している箇所は、凹部となり、陽極酸化皮膜２１の厚さにばらつきが生じた状態である。さらに成長が進むと、図４（Ｃ）に示すように、不純物及び／または添加物１３の脱落による深い凹部１６が発生したり、内部の不純物及び／または添加物１３より先は皮膜の成長が阻害された部分１７が生じたりする。すなわち、従来技術で処理されたアルミニウムまたはアルミニウム合金部材２０は、陽極酸化皮膜２１の厚さのばらつきが大きいものであった。
【００３３】
本実施形態による陽極酸化皮膜１１は、従来法で製造した陽極酸化皮膜２１と比べて、膜厚が均一で緻密である。また、微細に枝分かれしたセル構造により、セルの孔内への水分の浸入をさらにしにくくすることができ、耐食性を更に向上させることが可能となる。さらに、本実施形態による陽極酸化皮膜１１では、ランダムな方向へ微細に枝分かれしたセルに、シリコンが包囲された特徴を持つ。この特徴により、陽極酸化皮膜１１から析出シリコンが脱落することを防止し、アルミニウムまたはアルミニウム合金母材１２ａに含まれる析出シリコンが陽極酸化皮膜中にしっかりと包括され、シリコンの性質により耐衝撃性の高い陽極酸化皮膜を得ることが可能になる。なお、本実施形態においてもセルが球又は楕円形状を形造っているが、図３でもこれを省略して記載している。
【００３４】
［陽極酸化処理方法］
次に、本発明に係る陽極酸化皮膜を、その陽極酸化処理方法により説明する。
本発明の一実施形態による陽極酸化処理方法は、処理浴中に浸漬したアルミニウムまたはアルミニウム合金からなる処理部品に、プラス電圧を印加する工程と、電荷を除去する工程とを繰り返すことによる。
【００３５】
ここで、本実施形態による陽極酸化処理方法は、電解浴と電源とを備える電解装置により実施することができる。図５に本実施形態に係る陽極酸化処理方法に用いる電解装置の一例を示す。図５に示す装置は、電解浴２と、陽極電送線３と、対の陰極板４と、陰極電送線５と、電源６とから構成され、主にアルミニウムまたはアルミニウム合金から成る処理部品１を取り付けることができるようになっている。
【００３６】
処理部品１は、陽極酸化処理対象となるものである。処理対象となるのは、アルミニウム又はアルミニウム合金である。用途により、シリコンなどの添加物や、その他の不純物、あるいはそれらの両方が含まれているものであってもよく、含まれていないものであってもよい。アルミニウム合金には、例えば、アルミニウムダイカスト材、アルミニウム鋳物材、アルミニウム展伸材等があるが、その成分により限定されるものではない。また、かかるアルミニウム又はアルミニウム合金の形状は、板状、棒状などがあるが、特に限定されるものではない。
【００３７】
電解浴２において、希硫酸、シュウ酸、リン酸、クロム酸等が挙げられるが、これらには限定されないジプロトン酸浴、ジプロトン酸浴＋有機酸の混酸浴、アルカリ浴等、通常の陽極酸化処理に使用される処理液を用いることができる。アルカリ浴は、アルカリ土類金属化合物を含んでもよい。また、アルカリ浴には、任意選択的にホウ化物または、フッ化物を含めることもできる。
【００３８】
電解浴２は十分な攪拌を行うことができる機構を備えている。発生する泡等による局所的な焼けを防ぐためである。処理液の攪拌を十分に行うことで、皮膜が均一に成長することを補助することができる。
【００３９】
陰極板対４、４ａは処理部品を中心に、電解浴２中に、対向に配置される。処理浴に浸漬する各陰極板４、４ａは処理部品の表面積の２０倍以上の表面積を処理液中に浸漬することができるものが好ましい。均一な皮膜を得るために適切だからである。
【００４０】
陽極電送線３はアルミニウムまたはアルミニウム合金製の処理部品１を、電源６の陽極側に結線し、陰極電送線５は陰極板４を電源６の陰極側に結線するものである。陽極、陰極への陽極電送線３、陰極電送線５は、処理部品１および陰極板４、４ａの表面積１ｄｍ2あたりに、２０Ａ以上の電流をストレスなく送電できるものを用いることができる。具体的には、電送線としては、銅線、銅板等を用いることができる。
【００４１】
電源６は、処理部品１にプラス電荷を供給して極短時間で陽極酸化を行う一方、陽極酸化時に皮膜に溜めた電荷を極短時間に逃がすものである。電解装置に用いる電源６は、このような、プラス電圧の印加と、電荷の除去との切替えを高速で行う機能を有するものであることが好ましい。
【００４２】
次に、上記図５に示す装置を用いた陽極酸化処理方法の各工程について説明する。
まず、処理浴中に浸漬したアルミニウムまたはアルミニウム合金からなる処理部品に、プラス電圧を印加する工程では、アルミニウムまたはアルミニウム合金からなる処理部品１に陰極電送線５に取り付けて、電解浴２に浸漬し、アルミニウム部品１にプラス印加して電解処理を行う。
【００４３】
電荷を除去する工程では、一旦、プラス印加をやめ、極の短絡、もしくはマイナス電圧を印加する。極の短絡は、具体的には陽極電送線３と陰極電送線５を直接つなげるか、アルミニウム部品１と陰極板４とを接触させることにより実施することができる。マイナス電圧を印加する場合は、溜まった電荷が速やかに流れるため、電荷を逃がす時間を短くすることができ、好ましい。
【００４４】
再び、同様に短時間のプラス印加を行った後、プラス印加をやめ、溜まった電荷を除去し、これらの工程を繰り返して、所望の皮膜厚さに到達するまで処理を続ける。なお、皮膜厚さは用途によって異なり、例えば、５μｍ〜５０μｍとすることができるが、この範囲には限定されない。ここで、本実施形態においては、プラス印加と電荷の除去とを繰り返しを高速で行うために、以下のような方法が挙げられる。
【００４５】
例えば、電源６として交流電源を用いて、プラス印加とマイナス印加を交互に実施することができる。また、陽極酸化時に陽極酸化用の直流電源に接続し、電荷放電の時に電荷放電用の直流電源に接続を切替えることでも実現できる。この場合、電源６は陽極酸化用直流電源と電荷放電用直流電源を高速に切替える切替器を備え、陽極酸化用直流電源、電荷放電用直流電源、切替器の３点を合わせて交直重畳電源として構成することができる。
【００４６】
印加電圧波形はサイン波、矩形波（パルス波）、三角波など、特に限定されない。又、繰返し印加する電圧は一定とすることが好ましい。均一に皮膜が成長するので、皮膜厚さを処理時間で調節できるためである。好ましいプラス印加電圧は、１２Ｖ〜７０Ｖとすることができ、好ましいマイナス印加電圧は−１０Ｖ〜０Ｖ程度とすることができる。プラス印加電圧は溶解しない陽極酸化可能範囲で、マイナス印加電圧は電荷除去可能な最低の範囲で選択することができる。
【００４７】
交流電源を用いた一例として、図６に直流と交流を組み合わせた交直重畳電解処理を行う交直重畳電源６ａを構成要素とする電解装置を示す。交直重畳電源６ａは、処理部品１にプラス電荷を供給して非常に短い時間で陽極酸化を行う一方、陽極酸化時に皮膜に溜めた電荷を非常に短い時間に逃がすことができる。そのため、本発明の方法を実施する電解装置の電源として使用するのに好適である。特に、図６に示すように、交流電源６１と直流電源６２を直列に接続した形式の交直重畳電源６ａでは、電源切替時のサージを無くすことができる点でも有利である。このような電解装置においては、陽極電送線３と陰極電送線５は、絡ませたり、絶縁物を介して密着させたりすることが好ましい。周波数による電力損失を防ぐためである。
【００４８】
図７（Ａ）に、直流電解処理を行う電源６ｂを構成要素とする電解装置を示す。かかる電源６ｂは、陽極酸化用直流電源６３、電荷放電用直流電源６４、切替器６５の３点から構成され、切替器６５により、プラス印加と電荷の除去との切替えが可能となる。かかる電解装置は、特に、図６に示す装置と比較して、構成要素を大幅に削減することができ、装置の製作コストを下げることができるといった利点がある。
図７（Ｂ）に、図７（Ａ）の具体的な電源回路構成を示す。かかる電源６ｅは、陽極酸化用直流電源６７、電荷放電用直流電源６８、切替器（インバーター）６９の３点から構成され、切替器６９により、プラス印加と電荷の除去との切替えが可能となる。図７（Ａ）の電源６ｃは電源６ｅ、陽極酸化用直流電源６３は陽極酸化用直流電源６７、電荷放電用直流電源６４は電荷放電用直流電源６８に、切替器６５は切替器６９にそれぞれ対応する。８１、８２、８４、８５は高速半導体スイッチを示し、ＩＧＢＴ、パワーＭＯＳ・ＦＥＴ等のパワー・デバイスで構成する。
陽極酸化時にはスイッチ８１をＯＮし、陽極酸化用直流電源６７、コンデンサ８３の電荷により陽極酸化を行う。次にスイッチ８２をＯＮし電流を回生させつつ、スイッチ８１をＯＦＦし、電荷放電用直流電源６８への切替え準備を行う。これは、陽極酸化用直流電源６７、電荷放電用直流電源６８とショートさせないように切替えのタイムラグをつける意味もある。電荷放電時にはスイッチ８４をＯＮし、電荷放電用直流電源６８、コンデンサ８６の電荷により、皮膜に溜まった電荷の放電を行う。次にスイッチ８５をＯＮし電流を回生させつつ、スイッチ８４をＯＦＦし、陽極酸化用直流電源６７への切替え準備を行う。これを繰り返すことで陽極酸化処理を行う。これにより図７（Ｃ）に示す電圧及び電流の波形を得ることができる。
かかる電解装置は、図７（Ａ）を具体化したものであり、図６に対し、構成要素を大幅に削減することができ、装置の製作コストを下げることができるといった利点と、図７（Ａ）における、大容量のコンデンサ８３、８６と、回生用回路を成すスイッチ８２、８５でμｓオーダーの瞬時切替えを可能とし、過電流による衝撃を緩和できるといった利点がある。
【００４９】
図８に、直流電解処理を行う電源６ｃを構成要素とする電解装置を示す。電源６ｃは、直流電源６６と２組以上の陰極、陰極切替装置７との３点から構成され、プラス印加と電荷の除去をワーク内での電荷の移動により可能にする。陰極板４、４ａは陰極電送線５ａに切替装置７を介して取り付けられており、それぞれの陰極板４、４ａに対し、順番にスイッチング装置７によって、通電を切替えて処理を行う。通電している陰極の方向に電荷が移動することで、本発明の陽極酸化皮膜を形成することができる。かかる電解装置は、特に、大物部品で、陽極酸化処理に大電流が流れる場合に、交流の大電流が処理部品の中での移動にとどまり、電流負荷を低くできるといった利点がある。
【００５０】
交流電源や交直重畳電源などを使用して、プラス電圧印加およびマイナス電圧印加を行う場合、プラス電圧印加の１回の通電時間を、２５μｓ〜１００μｓとすることができる。プラス電圧印加の１回の通電時間は、より好ましくは２５μｓ〜５０μｓであり、さらに好ましくは、３０μｓ〜３５μｓである。３０μｓ〜３５μｓで処理すると、皮膜厚さの均一性がピークに達し、最も好ましい。この場合、極の短絡、もしくはマイナス電圧を印加することで電荷の除去を行うことができるが、マイナス電圧を印加する場合、プラス電圧印加と同じ時間でマイナス電荷を除去することができるため、好ましい。
【００５１】
プラスおよびマイナス電圧印加時間を同じ時間で繰り返す場合には５ｋＨｚ〜２０ｋＨｚの周波数で処理することが好ましい。より好適には１０ｋＨｚ〜２０ｋＨｚの周波数、更に好適には１４ｋＨｚ〜１６ｋＨｚの周波数での処理が好ましい。皮膜厚さの均一性が高くなるためである。
【００５２】
以上のような１回の通電時間を短くした印加時間で処理を行うことにより、プラス印加と電荷の除去との切替えを従来に比べて著しく高い頻度で行うことができ、陽極酸化皮膜を容易に効率よく形成することができる。
【００５３】
［陽極酸化皮膜形成のメカニズム］
次に、図９を参照して、膜厚が均一でセルの配向性の無い陽極酸化皮膜が形成されるメカニズム説明する。図９（Ａ）は、陽極酸化皮膜が形成されていない処理部品１が、電解浴中の処理液１８に浸漬されている状態を示す。処理部品１は、母材であるアルミニウム１２ａとその中に含有される不純物及び／または添加物１３から構成されている。
【００５４】
I．印加による皮膜成形
処理部品１にプラス印加し、電解処理を行うと、アルミニウム部品が溶解し、溶解したアルミニウムが処理液中の酸素と結合して、図９（Ｂ）に示すように、アルミニウム１２ａの表面に微小な酸化皮膜１１ａができる。この酸化皮膜１１ａは絶縁体である。そして、酸化皮膜１１ａの生成と同時に、皮膜１１ａと母材１２ａとの境界に電荷が溜まる。導電体であるアルミニウム母材１２ａと絶縁体である酸化皮膜１１ａとの境界は電荷を蓄える性質があるためである。このように、皮膜１１ａと母材１２ａとの境界に電荷が溜まることで電解によるアルミニウムの溶解、酸化が継続され易くなり、最初に陽極酸化皮膜が形成しやすい箇所では皮膜の膜厚がどんどん厚くなる。一方、不純物及び／または添加物などを含み、陽極酸化皮膜が形成されにくい箇所では、電解によるアルミニウムの溶解の機会を失い、陽極酸化皮膜の成長は遅く、膜厚が薄くなる。従って、この段階では、場所により陽極酸化皮膜のばらつきが生じている。
【００５５】
II．電荷の除去
一旦、プラス印加をやめ、極の短絡、もしくはマイナス電圧を印加すると、皮膜１１ａと母材１２ａとの境界に溜まった電荷が除去される。
【００５６】
III．短時間のプラス印加
再び、I．と同様に短時間のプラス印加を行う。この時、I．で厚く生成した部分の陽極酸化皮膜１１ａは絶縁体となっており、且つ、II．で電荷を取り除いたため、電解が進みにくい状態となっている。一方、陽極酸化皮膜が薄い部分では電荷が速やかに溜まり、厚い部分より電解し易い状態となり、陽極酸化皮膜の形成が進む。従って、図９（Ｃ）に示すように、I．で生じた陽極酸化皮膜１１ａの表面の凹凸を埋めるように、新たな陽極酸化皮膜１１ｂが形成される。尚、このように、一旦、プラス印加をやめ、極の短絡等を行った後に再度のプラス印加をする時に、セルの成長方向が変化したり、枝分かれしたりするという現象が起こる。
【００５７】
IV．上記II．とIII．との繰り返し
暫くプラス印加をすると、また皮膜１１ａと母材１２ａとの境界に電荷が溜まり、陽極酸化皮膜のばらつきが生じる。II．と同様に一旦、プラス印加をやめ、溜まった電荷を除去し、III．と同様に再度プラス印加を行う。以下、II．とIII．とを繰り返し、図９（Ｄ）に示すように、皮膜１１ｃを形成させ、所望の皮膜厚さに到達するまで、処理を続ける。
【００５８】
以上の様にプラス印加、電荷の排除を繰り返す電解処理により、局部的な皮膜成長を抑え、満遍なく皮膜を成長させることができる。また、プラス印加と電荷除去の切替えの頻度を調整することにより、陽極酸化皮膜のセルの一方向への成長長さや枝分かれの頻度をコントロールすることが可能となる。電荷の除去後の再度のプラス印加時に、セルの成長方向が変化したり、枝分かれが生じたりするためである。
【００５９】
なお、図９では、母材であるアルミニウム合金１２ａとその中に含有される不純物及び／または添加物１３から構成されている処理部品１上への陽極酸化皮膜１１の形成について説明したが、不純物及び／または添加物１３を含まないアルミニウム合金の処理部品上への陽極酸化皮膜の形成も、同様のメカニズムで行うことができる。
【実施例】
【００６０】
本発明の方法および装置により、アルミニウムまたはアルミニウム合金に陽極酸化処理を行い、陽極酸化皮膜を形成した。
【００６１】
（１）陽極酸化皮膜の製造
本発明の陽極酸化処理方法により、陽極酸化皮膜を形成した。処理対象として、ＡＣ８Ａからなるピストンを用い、１０％vol硫酸、１０℃の処理浴を用いた。処理電圧は４５Vp-p、１回のプラス電圧印加時間は５０μｓとし、電荷の除去は、マイナス電圧２Ｖを、１回のマイナス電圧印加時間が５０μｓとなるように印加した。また、これらのプラス、マイナスの印加の繰り返しを４分間実施し、陽極酸化皮膜の膜厚が１５〜２０μｍになるまで処理をした。
【００６２】
図１０は本実施例により製造された陽極酸化皮膜の断面写真である。図１１に示す従来の方法で陽極酸化処理された皮膜に比べて、皮膜厚さの均一性が大幅に向上していることが確認できた。なお、ＡＤＣ１２からなる船外機のアルミ外装部品に、上記印加電圧条件を５分間適用し、膜厚が５〜８μｍになるまで処理をした場合も、同様の結果を得ることができた。
【００６３】
（２）添加物（シリコン）を含有する陽極酸化皮膜の製造
本発明の陽極酸化処理方法により、シリコンを含有するアルミニウム合金に陽極酸化皮膜を形成した。処理対象として、シリコンの含有量が異なるアルミニウム合金、ＡＣ４Ａ（Ｓｉ：４．０〜６．０質量％）、ＡＣ８Ａ（Ｓｉ：１１．０〜１３．０質量％）、ＡＤＣ１２（Ｓｉ：９．６〜１２．０質量％）を用いた。処理浴は、１０％vol硫酸、１０℃とし、処理電圧は３５Vp-pとした。１回のプラス電圧印加時間は、２５μｓから５００μｓのあいだで変化させ、電荷の除去は、２Ｖのマイナス電圧を、プラス電圧印加時間と同じ時間印加することにより行った。
【００６４】
図１２は、シリコン含有量の異なる処理部品について、プラス電圧印加時間の違いによる皮膜厚ばらつきの変化を調べた結果を示すグラフである。皮膜厚ばらつき幅を平均皮膜厚で割ったものをプラス電圧印加時間別に示しており、グラフは縦軸の値が低いほど、均一に皮膜が形成していることを示す。同じ、ＡＣ材（低圧鋳造材）においてもＳｉの含有量が多いほど均一な皮膜生成が困難であることが分かるが、上記で述べたように、１回のプラス電圧印加が２５μｓ〜１００μｓでの処理においては、皮膜厚の均一性が確認できる。より好適には２５μｓ〜５０μｓの電圧印加、更に好適には３０μｓ〜３５μｓの電圧印加での処理が好ましいことがわかった。
【００６５】
また、印加電圧を適切な値に設定することによりシリコンの含有量の高いアルミニウム材に対しても均一な膜厚を確保できている。したがって、シリコンの効果による皮膜自体の強度向上が実現可能であることもわかった。
【００６６】
次に、シリコン含有量の異なる処理部品について、交流成分を持つ電源を用いた場合の周波数の違いによる皮膜厚ばらつきの変化を調べた。処理対象、処理浴は上記と同様の条件とし、周波数を１ｋＨｚから１９ｋＨｚで変化させ、処理電圧は−５Ｖ〜＋４０Ｖ、処理時間は５分とした。
【００６７】
図１３は、周波数の違いによる皮膜厚さのばらつきを示すグラフである。上記で述べた様に、５ｋＨｚ〜２０ｋＨｚの周波数で処理することにより、均一な皮膜の形成が確認できる。より好適には１０ｋＨｚ〜２０ｋＨｚの周波数、更に好適には１４ｋＨｚ〜１６ｋＨｚの周波数での処理が好ましいことがわかった。
【００６８】
（３）耐食性能試験
従来の直流電解法による陽極酸化処理を行った後に封孔処理を施したものと、本発明の陽極酸化処理のみで封孔処理を行っていないものについて腐食促進試験を行った。
【００６９】
試験品にＡＤ１２材からなる船外機部品（ギヤケース、２４０×２６５×１００ｍｍ)を用いた。１０％vol硫酸、２０℃の処理浴を用い、処理電圧を３５Vp-p、１回のプラス電圧印加時間を５０μｓとして、電荷の除去は、２Ｖのマイナス電圧を１回の印加時間を５０μｓとして印加した。この処理を５分間繰り返して５μｍの皮膜を形成した。（試料（ｂ））。
【００７０】
比較試験品にＡＤ１２材からなる船外機部品（ギヤケース、２４０×２６５×１００ｍｍ)を用い、従来技術の直流電解法により陽極酸化を行い、１３μｍの皮膜を形成した。処理浴は上記と同一として、３５Ｖの直流電圧を１５分間印加し、極の短絡や極の反転を行わずに通電して陽極酸化処理を行った。この後、市販の封孔処理剤（製品名：トップシール）を溶解させた９０℃の溶液に１５分間浸漬させて、封孔処理させたのち水洗い、乾燥させた（試料（ａ））。
【００７１】
このようにして製造した試験品（ａ）および（ｂ）について、塗装を施した上で、ＪＡＳＯ複合サイクル腐食試験にしたがって所定の傷を付け、浸漬複合サイクル腐食試験を８４０時間行い、腐食率を調べた。
【００７２】
図１４はその結果を示したものである。試験結果から分かるように、本発明の陽極酸化皮膜では、封孔処理を行っていないにも関わらず、従来の直流電解法により形成された陽極酸化皮膜に封孔処理を行ったものよりも高い耐食性能を示している。このことから、本発明により得られる陽極酸化皮膜は、より高い耐食性能を有することがわかった。
【産業上の利用可能性】
【００７３】
本発明の活用例として、耐食性、耐摩耗性が高く、過酷な腐食条件下で用いられる自動車部品、船外機のアルミ外装部品などが挙げられる。
【図面の簡単な説明】
【００７４】
【図１】本発明の陽極酸化皮膜を模式的に示した断面図である。
【図２】本発明により形成された陽極酸化皮膜の電子顕微鏡写真である。図２（Ａ）は皮膜の断面を示す写真（５００００倍）であり、図２（Ｂ）は皮膜の破断面におけるセル外観を示す写真である。
【図３】アルミニウムまたはアルミニウム合金母材に不純物及び／または添加物を含有する場合の、本発明の陽極酸化皮膜の成長を模式的に示した断面図である。図３（Ａ）、図３（Ｂ）、図３（Ｃ）は、本発明の陽極酸化処理をする過程での陽極酸化皮膜の成長を順に表す。
【図４】アルミニウムまたはアルミニウム合金母材に不純物及び／または添加物を含有する場合の、従来技術の陽極酸化皮膜の成長を模式的に示した断面図である。図４（Ａ）、図４（Ｂ）、図４（Ｃ）は、従来技術の陽極酸化処理をする過程での陽極酸化皮膜の成長を順に表す。
【図５】本発明の陽極酸化処理方法を実施する電解装置の概略図である。
【図６】本発明の陽極酸化処理方法を実施する電解装置の変形形態を示す概略図である。
【図７】図７（Ａ）は、本発明の陽極酸化処理方法を実施する電解装置の変形形態を示す概略図である。図７（Ｂ）は、この電解装置に用いられる電源回路構成図である。（図７（Ｃ）は、この電源回路構成図により得られる電圧及び電流の波形を示すグラフである。
【図８】本発明の陽極酸化処理方法を実施する電解装置の変形形態を示す概略図である。
【図９】本発明の陽極酸化処理方法による陽極酸化皮膜の形成メカニズムを説明する概略図である。図９（Ａ）は、処理浴に浸漬し、通電する前の状態を表し、図９（Ｂ）は、１回目のプラス電荷印加後の状態を表し、図９（Ｃ）は、２回目のプラス電荷印加後の状態を表し、図９（Ｄ）は、３回目のプラス電荷印加後の状態を表す。
【図１０】本発明により形成された、アルミニウム母材と陽極酸化皮膜との境界の断面を示す、５００倍の電子顕微鏡写真である。
【図１１】従来技術により形成された、アルミニウム母材と陽極酸化皮膜との境界の断面を示す、５００倍の電子顕微鏡写真である。
【図１２】シリコン含有量の異なる処理部品について、プラス電圧印加時間の違いによる皮膜厚ばらつきの変化を調べた結果を示すグラフである。
【図１３】シリコン含有量の異なる処理部品について、周波数の違いによる皮膜厚ばらつきの変化を調べた結果を示すグラフである。
【図１４】耐食性能試験の結果を示すグラフである。
【図１５】従来技術の陽極酸化処理方法を実施する電解装置の概略図である。
【図１６】従来技術により形成された陽極酸化皮膜の電子顕微鏡写真である。図１６（Ａ）は皮膜の断面を示す写真（５００００倍）であり、図１６（Ｂ）は皮膜の破断面におけるセル外観を示す写真である。
【符号の説明】
【００７５】
１  処理部品
２  電解浴
３、３ａ  陽極電送線
４、４ａ  対の陰極板
５、５ａ  陰極電送線
６、６ａ、６ｂ、６ｃ、６ｄ、６ｅ  電源
６１  交流電源
６２  直流電源
６３  陽極酸化用直流電源
６４  電荷放電用直流電源
６５  切替器
６６  直流電源
６７  陽極酸化用直流電源
６８  電荷放電用直流電源
６９  切替器（インバータースイッチング制御）
７  切替装置
８１、８２、８４、８５  スイッチ
８３、８６  コンデンサ
１０、１０ａ  アルミニウム合金部材
１１、１１ａ、１１ｂ、１１ｃ  本発明の陽極酸化皮膜
１２  アルミニウムまたはアルミニウム合金母材
１３  シリコン
１４  セル
１６  脱落
１７  皮膜の成長が阻害された部分
１８  処理液
２０  従来のアルミニウム合金部材
２１  従来の陽極酸化皮膜
【図１】
2006083467.tif 000003
【図２】
2006083467.tif 000004
【図３】
2006083467.tif 000005
【図４】
2006083467.tif 000006
【図５】
2006083467.tif 000007
【図６】
2006083467.tif 000008
【図７】
2006083467.tif 000009
【図８】
2006083467.tif 000010
【図９】
2006083467.tif 000011
【図１０】
2006083467.tif 000012
【図１１】
2006083467.tif 000013
【図１２】
2006083467.tif 000014
【図１３】
2006083467.tif 000015
【図１４】
2006083467.tif 000016
【図１５】
2006083467.tif 000017
【図１６】
2006083467.tif 000018